(57)【要約】  支持体と、上記支持体上に膏体層を備えるパップ剤であって、上記膏体層は、上記膏体層の全質量を基準として、１．５〜２．５質量％のケトプロフェン、１．５〜２．５質量％の４−ｔｅｒｔ−ブチル−４’−メトキシジベンゾイルメタン及び１２〜１８質量％のプロピレングリコールを含む、パップ剤を提供する。【特許請求の範囲】
【請求項１】
支持体と、前記支持体上に膏体層を備えるパップ剤であって、
前記膏体層は、前記膏体層の全質量を基準として、１．５〜２．５質量％のケトプロフェン、１．５〜２．５質量％の４−ｔｅｒｔ−ブチル−４’−メトキシジベンゾイルメタン及び１２〜１８質量％のプロピレングリコールを含む、パップ剤。
【請求項２】
前記膏体層は、前記膏体層の全質量を基準として、１２〜１８質量％のＤ−ソルビトールをさらに含む、請求項１に記載のパップ剤。
【請求項３】
前記支持体は、厚みが４５０〜６５０μｍである編布である、請求項１に記載のパップ剤。
【請求項４】
前記支持体は、厚みが４５０〜６５０μｍである編布である、請求項２に記載のパップ剤。
【発明の詳細な説明】
【技術分野】
【０００１】
本発明は、ケトプロフェン含有パップ剤に関する。
【背景技術】
【０００２】
ケトプロフェン等の非ステロイド系消炎鎮痛剤は、優れた抗炎症作用及び鎮痛作用を有するため、湿布剤やプラスター剤等の貼付剤、ゲル剤、クリーム剤、軟膏剤、リニメント剤等の各種形態の経皮製剤に薬効成分として含有されている。しかし、光感受性化合物である非ステロイド系消炎鎮痛剤を活性成分として含有する経皮製剤を使用した場合、稀に副作用として光線過敏症を発現する場合がある。【０００３】
光線過敏症等の皮膚刺激は、ケトプロフェン等の光感受性化合物が紫外線に暴露されることによって、痒みを伴う紅斑、発疹、刺激感の皮膚炎症状である。副作用の発現確率をより低減するためには、紫外線に暴露されないように、戸外での活動を控える、または、経皮製剤全体を遮光するとよい。【０００４】
近年、光線過敏症を発現しにくくするために、皮膚移行性の高い紫外線吸収剤を配合したケトプロフェン含有テープ剤（特許文献１参照）や、紫外線遮蔽加工を施した支持体を備えた貼付剤（特許文献２参照）等の開発が試みられている。ケトプロフェンの光分解を抑制し、ケトプロフェンの分解物の生成を抑制することにより、光線過敏症等の副作用の発現を抑制することができると考えられる。
【先行技術文献】
【特許文献】
【０００５】
【特許文献１】国際公開第２００６／０９０８３３号
【特許文献２】国際公開第０１／０６８０６１号
【発明の概要】
【発明が解決しようとする課題】
【０００６】
一般に、パップ剤はテープ剤と比較して含水量が高いために冷却効果がより強いが、パップ剤はテープ剤と比較して薬物の吸収率が低い。ケトプロフェン含有パップ剤の薬効をケトプロフェン含有テープ剤の薬効と同程度に高めるためには、パップ剤中のケトプロフェンの含有量を増加させるという手段が考えられる。しかしながら、ケトプロフェンの含有量を増加させると、副作用の発現確率が高まる可能性がある。したがって、本発明は、優れた薬理作用を有し、かつ、副作用の発現を低く抑えることができるケトプロフェン含有パップ剤を提供することを目的とする。
【課題を解決するための手段】
【０００７】
本発明者らは、上記事情を鑑み、ケトプロフェン含有パップ剤の検討を行った。その結果、従来のパップ剤の構成においてケトプロフェンの含有量を単に増加させただけのパップ剤では、ケトプロフェンの皮膚透過量は増加しないことを本発明者らは見出した。また、ケトプロフェンの含有量を高め、かつ、プロピレングリコールを配合することで、パップ剤におけるケトプロフェンの皮膚透過量をテープ剤におけるケトプロフェンの皮膚透過量と同等またはそれ以上とすることができることを本発明者らは見出した。さらに、ケトプロフェンの皮膚刺激を低減することができる４−ｔｅｒｔ−ブチル−４’−メトキシジベンゾイルメタン（ＢＭ−ＤＢＭともいう。）は、テープ剤よりもパップ剤における皮膚移行性が高いことを本発明者らは見出した。【０００８】
本発明者らは、これらの知見に基づき、ケトプロフェン、４−ｔｅｒｔ−ブチル−４’−メトキシジベンゾイルメタン及びプロピレングリコールを特定の割合で含有するパップ剤は、上記課題を解決できることを見出した。【０００９】
すなわち、本発明は、支持体と、上記支持体上に膏体層を備えるパップ剤であって、上記膏体層は、上記膏体層の全質量を基準として、１．５〜２．５質量％のケトプロフェン、１．５〜２．５質量％の４−ｔｅｒｔ−ブチル−４’−メトキシジベンゾイルメタン及び１２〜１８質量％のプロピレングリコールを含む、パップ剤を提供する。【００１０】
また、上記膏体層は、上記膏体層の全質量を基準として、１２〜１８質量％のＤ−ソルビトールをさらに含むことが好ましい。Ｄ−ソルビトールは、４−ｔｅｒｔ−ブチル−４’−メトキシジベンゾイルメタンの効果を高め、ケトプロフェンの光分解をさらに抑制させる。【００１１】
また、上記支持体は、厚みが４５０〜６５０μｍである編布であることが好ましい。
【発明の効果】
【００１２】
本発明のケトプロフェン含有パップ剤によれば、ケトプロフェンの皮膚透過性が向上し、優れた薬理作用を奏することができ、かつ、皮膚刺激等の発現を抑制することができる。
【図面の簡単な説明】
【００１３】
【図１】緯編の編布における、コース方向及びウェール方向を示す斜視図である。
【図２】経編の編布における、コース方向及びウェール方向を示す斜視図である。
【発明を実施するための形態】
【００１４】
本発明の一実施形態であるケトプロフェン含有パップ剤について、以下に詳述する。
【００１５】
なお、本明細書において、「皮膚症状」とは、ケトプロフェンに起因し、光線過敏症として現れる皮膚刺激のことを意味する。
【００１６】
本発明の一実施形態であるケトプロフェン含有パップ剤は、支持体と、上記支持体上に膏体層を備えるパップ剤であって、上記膏体層は、上記膏体層の全質量を基準として、１．５〜２．５質量％のケトプロフェン、１．５〜２．５質量％の４−ｔｅｒｔ−ブチル−４’−メトキシジベンゾイルメタン（以下、ＢＭ−ＤＢＭともいう）及び１２〜１８質量％のプロピレングリコールを含む。
【００１７】
本実施形態に係る支持体としては、不織布または編布が好ましく、所定の伸長回復率を有する不織布または編布が特に好ましい。ここで、伸長回復率とは、「ＪＩＳ  Ｌ  １０９６：２０１０  織物及び編物の生地試験方法」にしたがって測定される値である。所定の伸長回復率を有する不織布または編布を用いることで、関節等の可動部に貼付した際に、貼付部位の動きに応じて、支持体が伸縮するため、好ましい。支持体としては、５０％伸長後の伸長回復率が７０〜９０％であってもよく、７３〜９８％であってもよい。
【００１８】
支持体として編布を用いる場合には、例えば編目を丸編、経（たて）編、緯（よこ）編等により集合させて布状に加工した編布も使用できる。編布は、緯編の編布と経編の編布に大別され、緯編の編布としては、平編（メリヤス編、ジャージー）、ゴム編（リブ編）、パール編（ガータ編）、スムース編（両面編）によるものが挙げられる。経編の編布としては、デンビー編、バンダイク編、コード編、アトラス編、多軸挿入編によるものが挙げられる。このような編布はいずれも好適に用いられるが、平編による編布が特に好ましい。編布の好ましい例としては、ポリエステル系、ナイロン系、ポリプロピレン系、レーヨン系等の材料を１種または２種以上組み合わせてなる編布が挙げられ、中でも薬物との相互作用が少ない、ポリエチレンテレフタレートを材料とする編布がより好ましい。
【００１９】
また、支持体が、編布又は不織布である場合、水を含有する膏体を織布に展延すると、膏体層に含有される成分または膏体層から離漿により遊離した成分が、織布の編目を通して染み出してくる虞があるため、編布の目付が８０〜１５０ｇ／ｍ２であることが好ましく、９５〜１２５ｇ／ｍ２であることがより好ましい。目付をこのような範囲することにより、膏体層に含有される成分または膏体層から離漿により遊離した成分が基布の隙間を通して染み出すことなく展延できる傾向があり、かつ基布と膏体の間の投錨性を維持することができる。
【００２０】
編布は、５０％モジュラス（５０％伸長時荷重）がコース方向で２〜８Ｎ／５ｃｍ、ウェール方向で５０％モジュラスが２〜１２Ｎ／５ｃｍであるのが好ましい。編布におけるコース方向およびウェール方向について、図１および図２を用いて説明する。図１は、緯編の編布における、コース方向およびウェール方向を示す斜視図であり、図２は、経編の編布における、コース方向およびウェール方向を示す斜視図である。図１および図２におけるＸで表される方向がコース方向であり、編地のよこ方向を意味する。図１および図２におけるＹで表される方向はウェール方向であり、編地のたて方向を意味する。なお、モジュラスの測定方法はＪＩＳ  Ｌ  １０９６：２０１０による。コース方向またはウェール方向で２Ｎ／５ｃｍより低い５０％モジュラスであると膏体を塗布する際に編布が延びて編目に粘着剤が染み込む虞がある。また、編布の５０％モジュラスが、コース方向で８Ｎ／５ｃｍまたはウェール方向で１２Ｎ／５ｃｍより高いと伸縮性が劣り、屈曲部へ適用した際に皮膚の伸張に追随しにくくなる場合がある。
【００２１】
また、編布の５０％伸長モジュラスが、支持体として使用する大きさに切断される前の、ロール状に巻き取られた状態において、縦方向（長軸方向ともいう。）で２〜１２Ｎ／５ｃｍ、横方向（短軸方向または幅方向ともいう。）で２〜８Ｎ／５ｃｍであることが好ましい（５０％伸長モジュラスの測定方法は、ＪＩＳ  Ｌ  １０９６：２０１０による。）。縦方向および横方向の少なくとも一方での５０％伸長モジュラスが２Ｎ／５ｃｍより低いと膏体を塗布する際に編布が延びて編目に粘着剤が染み込み、パップ剤としての機能が低下する場合がある。また、編布の５０％伸長モジュラスが、縦方向で１２Ｎ／５ｃｍまたは横方向で８Ｎ／５ｃｍより高いと伸縮性が劣り、屈曲部へ適用した際に皮膚の伸張に追随しにくくなる場合がある。
【００２２】
このような編布に本発明の膏体を展延することにより、より長時間貼付が可能となる。
【００２３】
支持体としては、ゴム編の両面編みの編布であることがより好ましく、当該編布の目付けが９５〜１２５ｇ／ｍ２であり、かつ厚みが４５０〜６５０μｍであることが特に好ましい。ゴム編の編布は、コース方向に表目と裏目が編まれるので、基本的に表裏はない。また、ゴム編の変化組織としては、片畦編、両畦編等が挙げられる。ゴム編の編布は、伸縮性に優れ、粘着剤層の投錨性が向上するという観点から、支持体として好適に用いることができる。また、ゴム編は丸編であっても平形に編む態様であってもよい。ゴム編の編布は横方向の伸縮性に優れる傾向がある。また、編布の厚みが上記範囲であると、パップ剤の伸縮性及び柔軟性がより優れたものとなる。
【００２４】
このような編布を支持体として用いたパップ剤は、より長時間貼付が可能となる。編布に膏体液を展延するときは、編布に膏体を浸入させる範囲が、編布の厚み方向の２３〜４０％の範囲となるように展延することが好ましい。編布における膏体の浸入が上記範囲であると、支持体の膏体層と接する面の反対側の面から、膏体液中の水分が染み出すことがない。また、上記方法で展延して得られたパップ剤は、ＯＤＴ（ｏｃｃｌｕｓｉｖｅ  ｄｒｅｓｓｉｎｇ  ｔｅｃｈｎｉｑｕｅ）効果を発揮することにより、ケトプロフェンの皮膚透過性及びＢＭ−ＤＢＭの皮膚移行性がさらに優れる。
【００２５】
なお、厚さ０．５５〜０．８ｍｍ程度の支持体を用いると、膏体層に含有される成分の染み出しをより抑制できる傾向がある。また、厚さ０．４〜０．６５ｍｍ程度の支持体を用いると、皮膚に貼付した際にパップ剤の厚みに起因する高低差が小さくなるため、使用中に剥がれ落ちることが少なく、衣服の着脱等の日常生活への影響も少ない。
【００２６】
本実施形態に係る膏体層は、ケトプロフェン、ＢＭ−ＤＢＭ及びプロピレングリコールを含む水性膏体である。
【００２７】
パップ剤の膏体層の質量は、３２０〜６５０ｇ／ｍ２であることが好ましく、３８０〜５５０ｇ／ｍ２であることがより好ましい。膏体層の質量が３２０〜６５０ｇ／ｍ２であることにより、フィット感が良く、より長期間の付着性を向上することができる。膏体層の質量が上記範囲であれば、パップ剤全体の厚みを小さくすることができる。
【００２８】
本実施形態に係る膏体層の厚みは、０．４〜１．０ｍｍであることが好ましく、０．５〜０．８ｍｍであることがより好ましく、０．６〜０．７ｍｍであることが更に好ましい。また、本実施形態に係る膏体層の厚みは、０．２〜１．０ｍｍであってもよく、０．３〜０．８ｍｍであってもよく、０．４〜０．７ｍｍであってもよい。パップ剤全体の厚みが１．０ｍｍ以下であると、皮膚に追従しやすく、皮膚に貼付した際にパップ剤の厚みに起因する高低差が小さくなるため、衣服等で擦れた場合であっても剥離しにくい傾向にある。
【００２９】
本明細書において、ケトプロフェンとは、化学式（１）で表される化合物またはその薬学的に許容可能な塩を意味する。ケトプロフェンは、Ｒ−体及びＳ−体の２種の光学異性体が存在する。本実施形態に係るケトプロフェンは、どちらか１つの光学異性体を使用してもよく、２種類の光学異性体を任意の割合で混合して使用してもよい。
【化１】
2015129808.tif 000002
【００３０】
ケトプロフェンの薬学的に許容可能な塩としては、ナトリウム塩、カリウム塩、カルシウム塩等の無機塩；モノエタノールアミン、ジエタノールアミン等のアミン塩などが挙げられる。
【００３１】
本実施形態に係る膏体層において、ケトプロフェンの含有量は、上記膏体層全体の質量を基準として、１．５〜２．５質量％であり、１．８〜２．２質量％であることが好ましい。
【００３２】
本明細書において、４−ｔｅｒｔ−ブチル−４’−メトキシジベンゾイルメタン（ＢＭ−ＤＢＭ）とは、化学式（２）で表される化合物を意味する。
【化２】
2015129808.tif 000003
【００３３】
本実施形態に係る膏体層において、ＢＭ−ＤＢＭの含有量は、上記膏体層全体の質量を基準として、１〜５質量％であり、１〜３質量％であることが好ましく、１．５〜２．５質量％であることがより好ましい。ＢＭ−ＤＢＭの含有量が１質量％以上であると、紫外線等の光線の照射によるケトプロフェンの光分解を抑制することができる。
【００３４】
本実施形態に係る膏体層において、プロピレングリコールの含有量は、上記膏体層全体の質量を基準として、５〜２０質量％であり、１０〜２０質量％であることが好ましく、１２〜１８質量％であることがより好ましく、１４〜１６質量％であることが特に好ましい。プロピレングリコールの含有量が５質量％以上であると、ケトプロフェンの薬理効果を奏しつつ、ＢＭ−ＤＢＭの皮膚移行性を高めることができる。また、プロピレングリコールの含有量が１０質量％以上であると、ケトプロフェンの薬理効果を奏しつつ、ＢＭ−ＤＢＭの皮膚移行性をより高めることができる。
【００３５】
本実施形態に係るケトプロフェン含有パップ剤は、Ｄ−ソルビトールをさらに含んでもよい。
【００３６】
本実施形態に係る膏体層において、Ｄ−ソルビトールの含有量は、上記膏体層全体の質量を基準として、１０〜２０質量％であり、１２〜１８質量％であることが好ましく、１４〜１６質量％であることがより好ましい。Ｄ−ソルビトールの含有量が１０質量％以上であると、ケトプロフェンの薬理効果を奏しつつ、ＢＭ−ＤＢＭの皮膚移行性をより高めることができる。
【００３７】
膏体層には、その他の成分をさらに添加してもよい。その他の成分としては、粘着剤、水溶性ポリマー、溶解剤、抗酸化剤、保湿剤、清涼化剤、無機粉体、着色料、着香料等が挙げられる。
【００３８】
上記粘着剤としては、パップ剤の付着力を高めることができるものであれば、特に制限はなく、当業者に一般的に知られたものを用いることができる。粘着剤としては、ポリ（アクリル酸メチル／アクリル酸２−エチルヘキシル）等のアクリレート系樹脂エマルジョンを使用することができ、具体的には、ウルトラゾールＷ−５０（アイカ工業（株）製、商品名）等のウルトラゾールシリーズ、プライマルＮ−５８０ＮＦ（日本アクリル化学（株）製、商品名）等のプライマルシリーズ及びニカゾールＴＳ−６２０（日本カーバイド工業（株）製、商品名）等のニカゾールシリーズが挙げられる。本実施形態のＢＭ−ＤＢＭを配合するパップ剤は、アクリル系樹脂エマルジョンをさらに配合することにより、粘着性をより高めることができる。
【００３９】
上記水溶性ポリマーとしては、パップ剤中の水分を保持できるものであれば、特に制限はなく、当業者に一般的に知られたものを用いることができる。水溶性ポリマーとしては、例えば、ポリアクリル酸ナトリウム、ポリアクリル酸部分中和物、ポリアクリル酸、ゼラチン、ポリビニルアルコール、ポリビニルピロリドン、ポリエチレンオキサイド、ポリビニルメタクリレート、アルギン酸ナトリウム、ヒドロキシプロピルセルロース、カルボキシメチルセルロースナトリウム、メチルセルロース、カラギーナンが挙げられ、１種を単独で用いてもよく、２種以上を組み合わせて用いてもよい。水溶性ポリマーとしては、ゼラチンまたはポリビニルアルコールが好ましい。
【００４０】
上記水溶性ポリマーの含有量は、膏体層全体の質量を基準として、１〜４０質量％であることが好ましい。
【００４１】
上記溶解剤としては、薬物を溶解できるものであれば、特に制限はなく、例えば、クロタミトン；Ｎ−メチルピロリドン；ポリエチレングリコール、ポリブチレングリコール等のポリアルキレングリコール；ミリスチン酸イソプロピル、アジピン酸ジエチル、ポリオキシアルキレンソルビタン脂肪酸エステル等の脂肪酸エステル等を挙げることができる。これらの溶解剤は、１種を単独で用いてもよく、２種以上を組み合わせて用いてもよい。
【００４２】
上記溶解剤の含有量は、膏体層全体の質量を基準として、０〜３０質量％であることが好ましい。
【００４３】
上記抗酸化剤としては、ブチルヒドロキシアニソール、ジブチルヒドロキシトルエン、チモール、没食子酸プロピル等のフェノール誘導体、トコフェロール及びそのエステル誘導体、アスコルビン酸及びそのエステル誘導体が挙げられる。
【００４４】
上記抗酸化剤の含有量は、膏体層全体の質量を基準として、０〜１０質量％であることが好ましい。
【００４５】
上記保湿剤としては、時間の経過に伴う膏体層からの水分の蒸発を抑制できるものであれば、特に制限はない。保湿剤としては、例えば、濃グリセリン、エチレングリコール、ポリエチレングリコール、流動パラフィン、１，３−プロパンジオール（プロピレングリコール）、１，４−ブタンジオール（ブチレングリコール）等の多価アルコールが挙げられる。これらの保湿剤は、１種を単独で用いてもよく、２種以上を組み合わせて用いてもよい。保湿剤としては、濃グリセリンが好ましい。
【００４６】
上記保湿剤の含有量は、膏体層全体の質量を基準として、０〜６０質量％であることが好ましい。
【００４７】
上記清涼化剤としては、例えば、チモール、ｌ−メントール、ｄｌ−メントール、ｌ−イソプレゴール等を挙げることができ、ｌ−メントールを用いることが好ましい。
【００４８】
上記清涼化剤の含有量は、膏体層全体の質量を基準として、０〜１５質量％であることが好ましい。
【００４９】
パップ剤は、剥離ライナーを備えていてもよい。剥離ライナーは、膏体層に対して、支持体と反対側の面に積層されている。剥離ライナーを備えていると、保管時において、膏体層の水含有量が低下するのを抑制でき、膏体層へのゴミ等の付着を低減することができる傾向がある。
【００５０】
剥離ライナーの素材としては、特に限定されず、当業者に一般的に知られているライナーを用いることができる。剥離ライナーとして紙または樹脂フィルムを使用する場合、その素材としては、例えば、ポリエチレン、ポリプロピレン、ポリブチレン、ポリエチレンテレフタレート、レーヨン、ポリウレタン、上質紙およびセルロース誘導体が挙げられ、１種を単独で用いてもよく、２種以上を組み合わせて用いてもよい。剥離ライナーの素材としては、ポリプロピレンフィルムが好ましい。また、剥離ライナーは、エンボス加工を施したものであってもよい。剥離ライナーがエンボス加工されることによって、横ずれしにくくなる。剥離ライナーの厚みは、２０〜１００μｍであることが好ましい。
【００５１】
パップ剤は、パウチの内部で保管されていてもよい。パウチの内部に保管されることで、膏体層の水含有量の低下を抑制することができ、膏体層へのゴミ等の付着を低減することができる。
【００５２】
（パップ剤の調製方法）
ケトプロフェン、ＢＭ−ＤＢＭ及びプロピレングリコール、必要に応じてＤ−ソルビトール及びその他の成分を混合して、一定時間撹拌して膏体を得る。得られた膏体を、パップ剤（１４ｃｍ×１０ｃｍ）１枚当たりの膏体質量が所定の質量となるように、剥離ライナー上に均一に展延した後、直ちに支持体をさらに積層させて、パップ剤を調製する。
【実施例】
【００５３】
以下に、本発明のパップ剤を実施例及び試験例を用いて、詳細に説明するが、本発明は実施例によって制限されるものではない。また、以下の表に記載の含有量は、特に記載のない限り、質量％を表すものとする。なお、実施例及び比較例におけるパップ剤の調製方法及び評価方法は以下のとおりである。【００５４】
１．ヘアレスマウス皮膚透過性試験（１）
表１に記載の成分を混合した後、一定時間、撹拌して膏体を得た。得られた膏体を、パップ剤（１４ｃｍ×１０ｃｍ）１枚当たりの膏体質量が１０ｇとなるように、剥離ライナー上に均一に展延した後、直ちに不織布をさらに積層させて、参考例１及び比較例１のパップ剤を調製した。なお、参考例１及び比較例１のパップ剤を調製するにあたり、膏体層の質量は、１０ｇ／１４０ｃｍ２とした。また、表１中、各成分の含有量は、膏体層全体の質量を基準とした含有量（質量％）で示した。
ヘアレスマウス背部皮膚を剥離し、真皮側をレセプター層側に向け、３７℃の温水を外周部に循環させたフロースルーセル（０．７８５ｃｍ２）に装着した。角質層側に参考例１または比較例１のパップ剤を貼付し、０．８ｍＬ／時間の速さで、貼付時から２４時間後までの４時間ごとにサンプリングを行った。本試験では、レセプター層として生理食塩水を使用した。
また、表２及び表３に記載の成分を用いて、当業者に周知の方法により、比較例２及び参考例２〜８のテープ剤を調製した。パップ剤の代わりに比較例２及び参考例２〜８のテープ剤を用いて、同様の操作により、皮膚透過性試験を行った。なお、比較例２及び参考例２〜８のテープ剤を調製するにあたり、支持体として織布を使用し、膏体層の質量は、１ｇ／７０ｃｍ２とした。表２及び表３中、「ＳＩＳブロック共重合体」とは、スチレン−イソプレン−スチレンブロック共重合体を意味し、「ＳＢＲゴム」とは、スチレン−ブタジエン共重合体を意味する。【００５５】
【表１】
2015129808.tif 000004
【００５６】
【表２】
2015129808.tif 000005
【００５７】
【表３】
2015129808.tif 000006
【００５８】
参考例１及び比較例１のパップ剤について、貼付時から２４時間後までの間のケトプロフェンの累積皮膚透過量（μｇ／ｃｍ２）を表４に示した。比較例１のパップ剤は、比較例２のテープ剤と比較して累積皮膚透過量が小さかった。また、参考例１及び比較例１のパップ剤は、互いに同程度の累積皮膚透過量を示した。したがって、比較例１のパップ剤のケトプロフェン含有量を増加させたとしても、累積皮膚透過量が増加しないことが明らかとなった。【００５９】
【表４】
2015129808.tif 000007
【００６０】
２．ヘアレスマウス皮膚透過性試験（２）
表５に記載の成分を混合した後、一定時間、撹拌して膏体液を得た。得られた膏体液を、パップ剤１枚（１４ｃｍ×１０ｃｍ）当たりの膏体質量が７ｇとなるように、剥離ライナー上に均一に展延した後、直ちに不織布をさらに積層させて、参考例９及び比較例３〜７のパップ剤を調製した。なお、各パップ剤を調製するにあたり、膏体層の質量は、７ｇ／１４０ｃｍ２とした。
得られた参考例９及び比較例３〜７のパップ剤、ならびに、比較例２のテープ剤について、ヘアレスマウス皮膚透過性試験（１）と同様にして、累積皮膚透過量をそれぞれ算出した。
【表５】
2015129808.tif 000008
【００６１】
参考例９及び比較例３〜７のパップ剤、ならびに、比較例２のテープ剤について、貼付時から２４時間後までの間のケトプロフェンの累積皮膚透過量（μｇ／ｃｍ２）を表６に示した。参考例９のパップ剤を用いた場合、ケトプロフェンの２４時間累積皮膚透過量は、比較例２のテープ剤を用いた場合のケトプロフェンの２４時間累積皮膚透過量と比較して、高かった。また、比較例４のパップ剤については、膏体層に含有される成分が、支持体を通じて染み出したため、累積皮膚透過量を測定することができなかった。
【表６】
2015129808.tif 000009
【００６２】
３．モルモット皮膚移行性試験
表７に記載の成分を混合した後、一定時間、撹拌して膏体を得た。得られた膏体を、剥離ライナー上に均一に展延した後、直ちに不織布をさらに積層させて、実施例１のパップ剤を調製した。なお、実施例１のパップ剤を調製するにあたり、膏体層の質量は、７ｇ／１４０ｃｍ２とした。また、アクリレート樹脂エマルジョン１として、ウルトラゾールＷ−５０（アイカ工業（株）製、商品名）を使用し、アクリレート樹脂エマルジョン２として、ニカゾールＴＳ−６２０（日本カーバイド工業（株）製、商品名）を使用した。
実施例１のパップ剤をモルモットの背部皮膚に４時間適用した後、パップ剤を剥離した。パップ剤を適用した部位の皮膚を切り取り、皮膚片をメタノールで抽出し、高速液体クロマトグラフィー（ＨＰＬＣ）を用いて、得られた皮膚片中のケトプロフェン及びＢＭ−ＤＢＭの濃度（μｇ／ｃｍ２）を算出した。また、ケトプロフェンを２質量％含むテープ剤（比較例２）についても、同様の操作を行い、ケトプロフェン及びＢＭ−ＤＢＭの濃度を算出した。【００６３】
【表７】
2015129808.tif 000010
【００６４】
実施例１のパップ剤及び比較例２のテープ剤について、ケトプロフェン及びＢＭ−ＤＢＭの濃度を表８に示した。実施例１のパップ剤を用いた場合のケトプロフェンの皮内濃度は、比較例２のテープ剤を用いた場合と比較して、同程度であった。一方、実施例１のパップ剤を用いた場合のＢＭ−ＤＢＭの皮内濃度は、比較例２のテープ剤を用いた場合と比較して高かった。したがって、実施例１のパップ剤は、比較例２のテープ剤よりもＢＭ−ＤＢＭの皮膚移行性に優れるといえる。【００６５】
【表８】
2015129808.tif 000011
【００６６】
４．光感作性試験
表７に記載の成分を混合した後、一定時間、撹拌して膏体を得た。得られた膏体を、剥離ライナー上に均一に展延した後、直ちに不織布をさらに積層させて、実施例２〜８のパップ剤を調製した。なお、実施例２〜８のパップ剤を調製するにあたり、膏体層の質量は、１０ｇ／１４０ｃｍ２とした。
得られたパップ剤のうち、実施例１、２について、モルモットを用いたＡｄｊｕｖａｎｔ  ａｎｄ  ｓｔｒｉｐ法（佐藤ら、西日本皮膚科，４２，８３１−８３７（１９８０））を一部変更し、光感作性試験を行った。
すなわち、ハートレー系白色雌モルモット（一群６匹）の頚背部を除毛し、当該頚背部の２ｃｍ×２ｃｍの正方形領域の４隅に、実施例１、２のパップ剤または比較例２のテープ剤を貼付し（光感作処置）、１時間後に長波長紫外線（以下、「ＵＶＡ」ともいう、照射エネルギー：１０Ｊ／ｃｍ２）を照射した。この光感作処置を、５日間連続して施した。光感作処置の開始日から３週間後に、当該モルモットの腰背部を除毛し、光感作処置を施した部位とは異なる２ｃｍ×２ｃｍの正方形領域の４隅に、実施例１、２のパップ剤または比較例２のテープ剤を貼付し、１時間後にＵＶＡ（照射エネルギー：１０Ｊ／ｃｍ２）を照射した（光惹起処置）。ＵＶＡ照射時から２４時間後及び４８時間後の皮膚反応（紅斑及び浮腫）を、上記佐藤らの基準に従い評価した。【００６７】
佐藤らの評価基準に従って、得られた皮膚反応スコアの平均値を表９に示した。なお、表９中、「ＵＶＡ（＋）」とは、ＵＶＡを照射したことを意味し、「ＵＶＡ（−）」とは、ＵＶＡを照射しなかったことを意味する。【００６８】
実施例１のパップ剤は、皮膚刺激がほとんど認められなかった。また、実施例１のパップ剤は、比較例２のテープ剤と比較しても、ケトプロフェンの皮内濃度が高いにも関わらず、光感作性が改善したことがわかった。さらに、Ｄ−ソルビトールを含有する実施例２のパップ剤は、実施例１のパップ剤よりも、より顕著に光感作性が改善した。なお、実施例３〜８についても同様の効果が認められた。
【表９】
2015129808.tif 000012
【図１】
2015129808.tif 000013
【図２】
2015129808.tif 000014
【国際調査報告】
2015129808.tif 000015
2015129808.tif 000016
2015129808.tif 000017
2015129808.tif 000018